(57)【要約】【課題】必要な乾燥／付着の時間が非常に短くＵＶ硬化を必要としない、手および足の指の爪に長期間の着用および光沢を与えるネールエナメル片の提供。【解決手段】基体および１つ以上のネールエナメル層を有するネールエナメルフィルムからなり、ここで該１つ以上のネールエナメル層の１つが最上のネールエナメル層であって架橋したポリマーを有し、そして該ネールエナメルフィルムは該基体に引き離し可能に接着しているネールエナメル片。該架橋したポリマーは、該最上のネールエナメル層の全重量に基づいて約５−約９９重量％の量で存在する。【選択図】なし【特許請求の範囲】
【請求項１】
基体および
１つ以上のネールエナメル層を有するネールエナメルフィルム
からなり、ここで該１つ以上のネールエナメル層の１つが最上のネールエナメル層であって架橋したポリマーを有し、該ネールエナメルフィルムは該基体に引き離し可能に接着していることを特徴とするネールエナメル片。
【請求項２】
該架橋したポリマーがＵＶで硬化した架橋したポリマーである請求項１のネール片。
【請求項３】
該架橋したポリマーが、ニトロセルロース、アクリル性コポリマー、ポリアミド、ポリウレタン、エチルメチルアクリレート、ジメタクリレート、エチルシアノアクリレート、ポリメチルメタクリレート、ウレタンメタクリレートオリゴマー、メタシレートモノマー、メタクリル酸、有機官能性シラン、チタネート、光活性オリゴマー、ＭＥＨＱ、およびこれらの任意の組み合わせからなる群から選ばれる請求項１のネール片。
【請求項４】
該架橋したポリマーがフィルム形成性を有する請求項３のネール片。
【請求項５】
該架橋したポリマーが、該最上のネールエナメル層の全重量に基づいて約５−約９９重量％の量で存在する請求項１のネール片。
【請求項６】
該架橋したポリマーが、該最上のネールエナメル層の全重量に基づいて約２０−約９９重量％の量で存在する請求項１のネール片。
【請求項７】
該架橋したポリマーが、該最上のネールエナメル層の全重量に基づいて約６５−約９７重量％の量で存在する請求項１のネール片。
【請求項８】
該１つ以上のネールエナメル層が、足の指の爪または手の指の爪の一般的な形状をしている請求項１のネール片。
【請求項９】
ネール片が、約０．０７−約１ｍｍの範囲の厚さを有する請求項１のネール片。
【請求項１０】
該１つ以上のネールエナメル層が、補助的フィルム形成性ポリマーを有する少なくとも１つのネールエナメル層を有する請求項１のネール片。
【請求項１１】
該補助的フィルム形成性ポリマーが、ニトロセルロース、ポリアクリレートホモポリマーまたはコポリマー、ポリエステル、ポリウレタン、炭素系樹脂、珪素樹脂、エチルセルロース、ポリビニルブチラール、ポリアミド、ポリエステルおよびこれらの任意の組み合わせからなる群から選ばれる請求項１０のネール片。
【請求項１２】
該補助的フィルム形成性ポリマーが、該１つ以上のネールエナメル層の該少なくとも１つの全重量の約５−約９５重量％の量で存在する請求項１０のネール片。
【請求項１３】
該架橋したポリマーが、最上の層の全重量に基づいて約６５−約９７重量％の量で最上の層に存在する請求項１２のネール片。
【請求項１４】
該１つ以上のネールエナメル層の該１つが１つ以上の顔料を有する請求項１のネール片。
【請求項１５】
該１つ以上の顔料が、二酸化チタン、酸化ジルコニウムおよび酸化セリウム、酸化亜鉛、酸化鉄、酸化クロム、青色酸化第二鉄、カーボンブラック、バリウムレーキ、ストロンチウムレーキ、カルシウムレーキまたはアルミニウムケーキ、雲母、真珠光沢剤により被覆された雲母、酸化チタンにより被覆された雲母、酸化鉄により被覆された雲母、天然顔料により被覆された雲母、オキシ塩化ビスマスにより被覆された雲母、およびこれらの任意の組み合わせからなる群から選ばれる請求項１４のネール片。
【請求項１６】
該１つ以上の顔料が、該１つ以上のネールエナメル層の該１つの全重量の約５−約５０重量％の量で存在する請求項１４のネール片。
【請求項１７】
接着剤層をさらに含む請求項１のネール片。
【請求項１８】
該基体層が引き離し補助具を有する請求項１のネール片。
【請求項１９】
該１つ以上のネールエナメル層が２つのネールエナメル層である請求項１のネール片。
【請求項２０】
該２つのネールエナメル層のそれぞれが、該ネールエナメルフィルムの全重量の約２０−約８０重量％の量で存在する請求項１９のネール片。
【請求項２１】
該２つのネールエナメル層が、その中に架橋したポリマーを有する最上のネールエナメル層である１つの層を有する請求項１９のネール片。
【請求項２２】
該最上のネールエナメル層が透明である請求項２１のネール片。
【請求項２３】
該２つのネールエナメル層が、１つ以上の顔料を有するベースコート層である他の層を有する請求項２１のネール片。
【請求項２４】
該１つ以上のネールエナメル層が、その中に１つ以上の可塑剤を有する少なくとも１つの層を有する請求項１のネール片。
【請求項２５】
該１つ以上の可塑剤が、クエン酸エステル、フタレート、スルホンアミドおよびこれらの任意の組み合わせからなる群から選ばれる請求項２４のネール片。
【請求項２６】
該１つ以上のネールエナメル層のそれぞれが残存溶媒をその中に有する請求項１のネール片。
【請求項２７】
該溶媒が、酢酸メチル、酢酸エチル、酢酸ブチル、酢酸アミル、酢酸２−メトキシエチル、メチルエチルケトン、メチルイソブチルケトン、酢酸イソプロピル、トルエン、キシレン、ｐ−キシレン、ヘキサン、ヘプタン、５−１０炭素原子を有するアルデヒド、３炭素原子を有するエーテル、低級アルコールおよびこれらの任意の組み合わせからなる群から選ばれる請求項２６のネール片。
【請求項２８】
該１つ以上のネールエナメル層が、増粘剤、真珠光沢剤、グリッターおよびこれらの任意の組み合わせからなる群から選ばれる１つ以上の随意の成分を有する少なくとも１つのネールエナメル層を有する請求項１のネール片。
【請求項２９】
ネール片が気密の包みに包装される請求項１のネール片。
【請求項３０】
基体を用意する段階、
基体上に接着剤層次にネールエナメル層組成物を連続して付着し、ここで該ネールエナメル層組成物は架橋可能なポリマーおよび溶媒を有する段階、
該ネールエナメル層組成物を加熱する段階、および
架橋可能なポリマーを硬化して架橋したポリマーを形成する段階
からなることを特徴とするネールエナメル片を製造する方法。
【請求項３１】
該ネールエナメル層組成物が顔料を有する請求項３０の方法。
【請求項３２】
ネールエナメルフィルムを支持する基体から架橋したポリマーを有するネールエナメルフィルムを引き離す段階、
該ネールエナメルフィルムを爪の表面上に付着する段階、
該ネールエナメルフィルムを爪の形状に一致するように切断する段階、および
ネールエナメルフィルムを完全に乾燥させる段階、ここで該ネールエナメルフィルムは付着後ＵＶ硬化を要しない、
からなることを特徴とする爪上に架橋したポリマーを有するネールエナメルフィルムを付着する方法。
【発明の詳細な説明】
【技術分野】
【０００１】
本発明は、手および足の指の爪の片、並びにそれを製造し使用する方法に関する。さらに詳細には、本発明は、ＵＶ硬化の必要なしにそれゆえ専門家の助けなしに、長期の着用および光る外観をもたらす、架橋したネールエナメル層を有する手および足の指の爪用の自己接着性ネールエナメル片に関する。
【背景技術】
【０００２】
手および足の指の爪が液状ネールポリッシュにより被覆されるとき、液状ポリッシュは、大気に曝すことによって乾燥される。爪の上のポリッシュは放置して乾燥されるが、爪は任意の物体と接触してはならず、そうでなければ、ネールコートは汚れることになる。ポリッシュが乾燥するのを待つ問題は、トリートメントが少なくとも２層のネールポリッシュを必要とすることから、フレンチマニキュアまたはポリッシュで強調される。フレンチマニキュアでは、液状ネールポリッシュの第一のコートが爪に付着され、そして魅力的なデザインを創造する液状ポリッシュの第二の層の付着前に乾燥されなければならない。同様に、第二の層は、また、爪が使用される前に乾燥されねばならない。このような爪のトリートメントは、明らかに、必要な乾燥のために非常に長い時間を要する。
【０００３】
これらの問題は、半固体の形、またはフィンガー片、ネールコート技術の使用によっていくらかは解決されている。爪に接着により確保できるフィンガーエナメル層は、爪をコートまたはポリッシュすることを含む時間を実質的に短縮する。その上、この技術は、液状のネールポリッシュとユーザーの皮膚との間の不測の接触をなくす。
【０００４】
柔軟なネールフィルムを基体に剥ぎ取り可能にまたは引き離し可能に設けたネールエナメル片は、周知である。柔軟なネールエナメルフィルムは、接着剤層並びに１つ以上のネールエナメル層例えばトップコート層およびベースコート層を有する。それぞれのエナメル層は、層が配置されるところ例えばトップ層またはベース層に応じて、異なる成分を有することができる。他のこのようなフィルムは、単一のネールエナメル層を有する。
【０００５】
これらのネール片は、気密の封筒または包装に密封されて、ネールエナメルフィルムの柔軟性を維持する。製品を使用することが望まれるとき、包装は開封される。ネールエナメルフィルムは、基体からはがされそして次にユーザーにより爪上に置かれる。ネールエナメルフィルムは、それが個々の爪の外郭に確保されるような柔軟性を十分に有する。ユーザーの爪にネールエナメルフィルムを付着した後に、ネールエナメルフィルムは、大気中に放置されて風乾され残存の溶媒が蒸発する。
【０００６】
ＵＶ光線により硬化可能なポリマー性フィルム形成物を含む液状ネールポリッシュ製品も、また周知である。これらの液状ネールポリッシュ製品は、さらに、架橋可能なポリマーの架橋を行う架橋剤を有する。これらの液状製品により提供されるネールポリッシュトリートメントは、長期にわたる摩耗抵抗性および良好な光沢を有する。しかし、架橋したポリマーを配合する柔軟なネールエナメル片は、知られていない。
【０００７】
前記のことを考慮すると、架橋したポリマーすなわち既に架橋した架橋可能なポリマーを有するネールエナメル層を配合するネールエナメル片を有することが望まれる。
【発明の開示】
【発明が解決しようとする課題】
【０００８】
手および足の指の爪に長期間着用できしかも光沢を与えるネールエナメル片を提供するのが本発明の目的の１つである。
【０００９】
最低の乾燥／付着時間を要するネールエナメル片を提供するのが本発明の他の目的である。
【００１０】
長期間の着用および光沢のために架橋したポリマーを有するネールエナメルフィルムを提供するのが本発明の他の目的である。
【００１１】
ＵＶ光線の処理の必要がなくそれによりネールサロンにおける付着の必要を排した、長期間の着用および光沢を付与するためのネールエナメルフィルムを提供するのが本発明の他の目的である。
【００１２】
本発明のこの目的および他の目的並びに利点によれば、手および足の指の爪に長期間の着用および光沢を与えるネール片が提供される。これらのネール片を製造し付着する方法も提供される。ネールエナメル片は、ＵＶ光源の使用なしに望まれる効果例えば長期間の着用の能力および光沢をもたらす１つ以上のネールエナメル層を有するネールエナメルフィルムを有する。少なくとも１つのネールエナメル層好ましくは任意の多層のフィルムの最上の層は、架橋したポリマーを有する。
【課題を解決するための手段】
【００１３】
本発明による１つの好ましいネールエナメル片は、第一のネールエナメル層として１つ以上のネールポリッシュ顔料を有しさらに好ましくは架橋したポリマーを有しないベースコート層、そして第二のネールエナメル層として顔料を有しないが１つ以上の架橋したポリマーを有する透明なトップコート層を有する。
【００１４】
また、本発明は、このようなネールエナメル片を製造する方法を提供する。この方法は、典型的には架橋剤とのさらなる組み合わせで、１つ以上の架橋可能なポリマーをネールエナメル組成物に配合し、基体上に該組成物を噴霧またはそれ以外の方法で分布させてネールエナメル層を形成し、そしてネールエナメル層を硬化好ましくはＵＶ光源に曝して架橋可能なポリマーの架橋を開始して架橋したポリマーを形成することからなる。
【００１５】
好ましくは、ネールエナメルベースコート層は、１つ以上のネール顔料または着色料を有し、そして透明なネールエナメルトップコート層は、架橋したポリマーを有する。
【００１６】
さらに、本発明は、手および足の指の爪に長期間の着用および光沢を与える方法を提供する。これらの方法の１つは、手の指の爪および／または足の指の爪にこれらネールエナメル片を付着することを含む。
【発明を実施するための最良の形態】
【００１７】
本発明は、ネールエナメル片を提供する。それぞれのネールエナメル片は、手の指の爪および／または足の指の爪に一度付着されると長期間の着用および光沢を付与するネールエナメルフィルムを有する。消費者は家庭でネール片のネールエナメルフィルムを付着できるために、このようなネールエナメル片を望んでいる。
【００１８】
本発明のそれぞれのネールエナメル片は、基体または基体層、接着剤層およびネールエナメルフィルム（基体上に引き離し可能に（すなわち、はがし可能に）設けられる）を有する製品である。ネールエナメルフィルムは１つ以上のネールエナメル層を有する。
【００１９】
第一の態様では、ネール片は、基体、接着剤層、および１つのネールエナメル層を有するネールフィルムすなわちベースコート層を有する。ベースコート層は、１つ以上の架橋したポリマー、随意に１つ以上の非架橋ポリマーおよびもし所望ならば１つ以上の顔料または着色料を有する。
【００２０】
第二の態様では、ネール片は、基体、接着剤層、および２つ以上のネールエナメル層好ましくは２つのネールエナメル層を有するネールフィルムを有する。好ましい２つのネールエナメル層の態様では、１つ以上の顔料を有する第一すなわちベースコート層、並びに１つ以上の架橋したポリマーを有する第二すなわちトップコート層が存在する。もっとも好ましくは、ベースコート層は、架橋したポリマーを有することがなく、そして同様に、トップコート層は顔料を有しない。また、トップコートは、透明またはほとんど透明であって、維持されている色をほとんど薄めることなくベースコート層の顔料を見ることができる。トップコート層またはベースコート層のいずれかは、１つ以上の非架橋ポリマーを有する。
【００２１】
より好ましい第三の態様では、ネール片は、基体、接着剤層、および３つのネールエナメル層を有するネールフィルムを有する。上述したように、３つのネールエナメル層は、接着剤層と接触している第一すなわち底部すなわちベースコート層、第二すなわち中間のコート層、並びに架橋したポリマーを有するトップコート層である。
【００２２】
すべての態様において、ネール片は、ネールフィルムが爪に付着される前に除去されるべきトップコート層の表面をおおう除去可能な保護層を含む。保護層は、好都合には、アセテート樹脂層または他の周知の保護バリアーである。保護バリアーは、ネールエナメルフィルムのトップコート層への損傷を防ぐ。
【００２３】
２つのネールエナメル層の態様では、ベースコート層は、ネールフィルムの全重量の約２０−約８０重量％存在する。同様に、トップコート層は、ネールフィルムの全重量の約２０−約８０重量％存在する。
【００２４】
すべての態様における基体は、好ましくは、紙または他のセルロース材料である。好ましくは、紙または他のセルロース材料は、シリコーン系離脱コーティングによりその２面の１つに噴霧される。離脱コートの表面に付着されるのは、接着剤層である。接着剤層は、基体上に維持されそしてネールエナメルフィルムを縮めることなく基体から容易にはぎ取らせ、そして爪に接着させるのに十分な残存接着剤が、ネールフィルムの底面上に存在する。
【００２５】
接着剤層は、ネールフィルムすなわちネールエナメル層を使用前にネール片上に残らせそしてネールフィルムをユーザーの爪に確保するのを助ける。
【００２６】
接着剤層の接着剤は、皮膚に有害ではない任意の水系または溶媒系の接着剤である。好適な接着剤は、アクリルコポリマーであるが、これに限定されない。
【００２７】
本発明では、「架橋可能なポリマー」は、ＵＶ光を使用する硬化、または架橋剤の存在下のＵＶ光または熱による硬化によって架橋できるポリマーを意味する。また、「架橋したポリマー」は、架橋している架橋可能なポリマーを意味する。
【００２８】
本発明のすべての態様で使用できる架橋したポリマーは、硬化好ましくはＵＶ光により架橋される。いくつかの例では、ポリマーに応じて、架橋剤が硬化に関連して使用される。架橋剤とともに、硬化はＵＶ光または加熱によるが、好ましくはＵＶ光である。
【００２９】
本発明で使用できる架橋したポリマーは、ニトロセルロース、アクリルコポリマー、ポリアミド、ポリウレタン、エチルメチルアクリレート、ジメタクリレート、エチルシアノアクリレート、ポリメチルメタクリレート、ウレタンメタクリレートオリゴマー、メタクリレートモノマー、メタクリル酸、有機官能性シラン、チタネート、光活性オリゴマー、ＭＥＨＱ、またはこれらの任意の組み合わせを含むが、これらに限定されない。これらの架橋したポリマーは、フィルム形成性を有することができる。
【００３０】
ポリマーの架橋は、ネールエナメル片の製造中に行われる。
【００３１】
ポリマーの架橋を達成するのに使用できる架橋剤は、１つ以上の有機官能性シラン、チタネート、光活性オリゴマーまたはこれらの任意の組み合わせを含むが、これらに限定されない。
【００３２】
本発明で使用されるとき、成分の記述された重量％は、ネールフィルム（すなわち、ネールフィルムのすべての層）の％として、そして製造された（すなわち、気密の包装からの取りだし直後でしかも層に含まれるすべての揮発物の蒸発前）として示されていない限り、その成分を含む層中のその成分の重量％である。
【００３３】
架橋したポリマーの量は、それが配合されているネールエナメル層の性質に依存し、従って広い濃度範囲にわたって変化できる。一般に、ネールエナメルフィルムのネールエナメル層の少なくとも１つ好ましくは最上の層に存在する架橋したポリマーは、ネールエナメル層の約５−約９９重量％の量で存在する。架橋したポリマーを有するネールエナメル層が透明なフィルムを提供しようとするときは、エナメル層は、ネールエナメル層の全重量により、２０−９９重量％、好ましくは６５−９７重量％そしてさらに好ましくは７５−９５重量％で架橋したポリマーを有する。架橋したポリマーを有するネールエナメル層が色彩を与えるとき、ネールエナメル層は、ネールエナメル層の全重量に基づいて、１０−９０重量％、好ましくは４０−８５重量％そしてさらに好ましくは６５−７５重量％で架橋したポリマーを有する。
【００３４】
ネールエナメルフィルムは、任意の層好ましくは架橋したポリマーを有するネールエナメル層中に、１つ以上の可塑剤、１つ以上の補助的フィルム形成性ポリマー、１つ以上の増粘剤またはレベリング剤および１つ以上の随意の成分を有することができる。さらに、ネールエナメルフィルムは、製造工程中にネールエナメル層から蒸発しない残存量の溶媒を有する。
【００３５】
この残存量の溶媒は、ネールエナメル層の全重量に基づいて、約１−約１５重量％、好ましくは約３−約１２重量％、もっとも好ましくは約５−約１０重量％である。この残存溶媒は、ネールエナメル層のそれぞれ従ってネールエナメルフィルムそれ自体のそれぞれが、使用時に乾燥していないことを確実なものとし、そしてネールエナメルフィルムが基体から剥がされることができそして爪上にユーザーにより貼ることができるように十分な柔軟性を有する。
【００３６】
本発明の態様に使用される好適な溶媒は、酢酸エステル例えば酢酸メチル、酢酸エチル、酢酸ブチル、酢酸アミルまたは酢酸２−メトキシエチル；ケトン例えばメチルエチルケトン、メチルイソブチルケトン；酢酸イソプロピル；炭水化物例えばトルエン、キシレン、ｐ−キシレン、ヘキサンまたはヘプタン；５−１０炭素原子を有するアルデヒド；３炭素原子を有するエーテル；低級アルコール例えばエタノールおよびイソプロピルアルコール並びにこれらの任意の組み合わせを含むが、これらに限定されない。
【００３７】
補助的フィルム形成性ポリマーは、架橋していないフィルム形成性ポリマーである。本発明で使用される好適な補助的フィルム形成性ポリマーは、ニトロセルロース、ポリアクリレートホモポリマーまたはコポリマー、ポリエステル、ポリウレタン、炭素系樹脂、珪素樹脂、エチルセルロース、ポリビニルブチラール、ポリアミド、ポリエステルおよびこれらの任意の組み合わせを含むが、これらに限定されない。好ましくは、補助的フィルム形成性ポリマーは、ニトロセルロース、ポリウレタン、ポリアクリレートまたはこれらの任意の組み合わせである。補助的フィルム形成性ポリマーは、架橋したポリマーを有するまたは有しないネールエナメル層の何れかに配合できるが、好ましくは架橋したポリマーを有しないネールエナメル層に存在する。これらの補助的フィルム形成性ポリマーの或るものは架橋可能であるが（他のものは架橋可能ではない）、それらは、上記のように、架橋なしにネールエナメルフィルム中に配合できる。従って、ベースコート層であって一般に架橋したポリマーを有しないネールエナメル層は、潜在的に架橋可能なすなわち架橋剤を有する補助的フィルム形成性ポリマーの１つを有することができるだろう。その剤は、この層から排除される。
【００３８】
架橋のための好ましい方法は、以下の通りである。方法の第一の段階では、ベースコート組成物が基体に付着され、次に加熱「硬化」される。溶媒は実質的に蒸発される。この段階では、ＵＶ硬化はない。方法の次すなわち第二の段階では、トップコートが付着されそしてトップコートはＵＶ「硬化」される。ＵＶランプまたは源は、この方法の最後の段階に位置する。明らかに、第二の段階中のＵＶ暴露は、層の中間での層内架橋のためにベースコート層と最上の層との間の接着を改善する。また、それは、得られる生成物に悪影響を与えない。
【００３９】
顔料または着色料を有するネールエナメルフィルム中に存在するとき、１つ以上の補助的フィルム形成性ポリマーは、ネールエナメル層の全重量に基づいて約１−約９５重量％の量で存在する。さらに好ましくは、１つ以上の補助的フィルム形成性ポリマーは、ネールエナメル層の全重量に基づいて約５−約７５重量％で存在する。もっとも好ましくは、１つ以上の補助的フィルム形成性ポリマーは、ネールエナメル層の全重量に基づいて約１０−約５０重量％で存在する。
【００４０】
透明である（すなわち顔料または着色料を有しない）ネールエナメルフィルム中に存在するとき、１つ以上の補助的フィルム形成性ポリマーは、ネールエナメル層の全重量に基づいて約１−約９５重量％の量で存在する。さらに好ましくは、１つ以上の補助的フィルム形成性ポリマーは、ネールエナメル層の全重量に基づいて約５−約９０重量％で存在する。最も好ましくは、１つ以上の補助的フィルム形成性ポリマーは、ネールエナメル層の全重量に基づいて約１０−約８５重量％で存在する。
【００４１】
本発明で使用して好適な可塑剤は、１つ以上のクエン酸エステル、フタレート、スルホンアミド、またはこれらの任意の組み合わせを含むが、これらに限定されない。
【００４２】
１つ以上の可塑剤は、ネールエナメル層の全重量に基づいて約１−約１５重量％の量で存在する。さらに好ましくは、１つ以上の可塑剤は、ネールエナメル層の全重量に基づいて約５−約３０重量％で存在する。もっとも好ましくは、１つ以上の可塑剤は、ネールエナメル層の全重量に基づいて約１０−約２５重量％で存在する。可塑剤は、爪上で乾燥した後、たとえネールフィルム中でも実質的に蒸発しない。可塑剤は、フィルムが脆くなってフィルムがかけるかまたはさけるようになることを防ぐように働く。
【００４３】
本発明の第一の好ましいまたは１つのエナメル層ネールフィルムの態様では、１つのネールエナメル層は、１つ以上の顔料または着色料を有して色彩および／または審美的な効果をもたらす。本発明の第二の好ましいまたは２つのネールエナメル層ネールフィルムの態様では、１つ以上の顔料または着色料は、第二または最上の層にあり、そしてまた色彩および／または審美的な効果をもたらす。
【００４４】
本発明で使用して好適な顔料または着色料は、無機顔料例えば二酸化チタン、酸化ジルコニウムおよび酸化セリウム、酸化亜鉛、酸化鉄、酸化クロム、青色酸化第二鉄；有機顔料例えばカーボンブラック；バリウムレーキ、ストロンチウムレーキ、カルシウムまたはアルミニウムレーキ；雲母；真珠光沢剤例えば酸化チタン、酸化鉄、天然の顔料またはオキシ塩化ビスマスにより被覆された雲母またはこれらの組み合わせを含むが、これらに限定されない。顔料および不溶性のレーキが好ましい。
【００４５】
好ましくは、顔料含有層は、１つ以上の顔料を層の全重量に基づいて約５−約５０重量％の量で有する。さらに好ましくは、顔料含有層は、１つ以上の顔料を層の全重量に基づいて約５−約３０重量％で有する。
【００４６】
もし所望ならば、顔料または着色料に加えてまたはその代わりに、装飾的な図形のパターンが、所望の視覚による審美的なイメージを与えるために、トップ層の表面にプリントまたはそれ以外の方法で付着される。この審美的なイメージは、特に、本発明の複数のネールエナメル層ネールフィルムの態様で達成できる。
【００４７】
ネールフィルムのそれぞれのネールエナメル層は、前記のように、製造工程から残存している１つ以上の溶媒を有する。従って、マルチ層ネールエナメル層フィルムの態様では、溶媒は、すべてのネールエナメル層に存在する。溶媒は層を保護し、そのためフィルムは乾燥から守られ、その柔軟性を確実なものにしそして消費者によるその取り扱いを助ける。
【００４８】
それぞれのネールエナメル層は、他の随意の成分を有する。これらの成分は、所望の効果を与える１つ以上の増粘剤またはレベリング剤、真珠光沢剤またはグリッターを含む。
【００４９】
随意の１つ以上の増粘剤またはレベリング剤は、処理された粘土を含む１つ以上の粘土、燻蒸シリカを含む処理または未処理のシリカ、合成ポリマーまたはこれらの組み合わせを含むが、これらに限定されない。１つ以上の増粘剤は、ネールエナメル層の全重量に基づいて約５重量％以内、好ましくは約１．５重量％以内の量で存在する。
【００５０】
好ましくは、真珠光沢剤およびグリッターまたはこれらの組み合わせは、ネールエナメル層の全重量の約４０重量％以内の量で存在する。
【００５１】
ネールフィルムが２つ以上好ましくは３つのネールエナメル層を有する態様では、３層は、他の頂部上の１つに重ねられて、さらにファッショナブルなネールポリッシュ例えばフレンチマニキュアを付着する。
【００５２】
好ましい態様では、ネールエナメルフィルムは、接着剤層；接着剤層と接触している第一すなわち底部またはベースコート層（第一のネールエナメル層は１つ以上の補助的フィルム形成性ポリマー、顔料、充填剤および随意に１つ以上の増粘剤またはレベリング剤を有する）；１つ以上の補助的フィルム形成性ポリマーおよび顔料を有する第二すなわち中間のコート層；そして架橋したポリマーおよび随意にグリッターおよび真珠光沢剤を有するトップコート層を有する。前記のように、これらのネールエナメル層のそれぞれは、残存量の溶媒を有する。この態様では、各層の増粘剤が減少されるかまたは最低にされるために、いくつかのネールエナメル層が好ましい。また、第一のネールエナメル層中の増粘剤は、爪のすべての欠陥、すじなどを平らにする。保護的なアセテート樹脂の層がトップコートエナメル層を覆うことも好ましい。
【００５３】
他の態様では、ネールフィルムは、上記のように２つのネールエナメル層の態様であり、接着剤層、第一のコート層およびトップコート層を有する。第一のコート層およびトップコート層の成分は、前記の態様の記述に対応する。
【００５４】
また上記の他の態様では、ネールフィルムは、接着剤層および単一のネールエナメル層を有する。
【００５５】
すべての態様では、１つ以上のネールエナメル層は、基体に溶着される。
【００５６】
ネールフィルムは、典型的に約０．０７−約１ｍｍの範囲の厚さを有する。好ましくは、それぞれのネールエナメル層は、約０．０７−約０．５０ｍｍの範囲の厚さを有する。さらに好ましくは、ネールエナメル層は、約０．１−約０．３５ｍｍの範囲の厚さを有する。特に多層ネールエナメルフィルムでは、ネールエナメル層は、約０．１−約０．２５ｍｍの範囲の厚さを有する。
【００５７】
手の指の爪／足の指の爪のコーティングのセットが、爪への簡単なしかも安価な付着のために、そして品質を落とすことなくフレンチマニキュアを含むファショナブルなマニキュアを行う容易かつ迅速な方法のために用意される。
【００５８】
本発明のネール片を製造する方法は、ポリマーを架橋する段階を除いて、米国特許４９０３８４０に開示されているのと同じである。例えば、本発明の方法は、基体および液状の噴霧可能な形のネールエナメル組成物を用意する。組成物は、ネールエナメル片の構造に関して上述されたように、前記の溶媒、架橋可能なポリマー、随意に架橋剤および随意に顔料、可塑剤、レベリング剤を有する。また、噴霧可能な接着剤組成物も用意される。
【００５９】
基体上に、接着材料、次にネールエナメル層がその上に付着される。ネールエナメル層は、１つ以上の架橋可能なポリマー、溶媒および前記の他の成分を有するダイから付着される。加熱工程は、次にネールエナメル層に適用されて溶媒を実質的に蒸発させるが、前記のようにいくらかの残存溶媒が残る。次に、架橋されるべき架橋可能なポリマーを配合したネールエナメル層は硬化好ましくはＵＶ光に曝されて架橋される（前記特許とは異なる）。前述のように、硬化は、もし架橋剤も使用されるならば、加熱段階により行われるが、ＵＶ光が好ましい。
【００６０】
この方法は、基体上に形成されるネールエナメル層のそれぞれに反復して利用される。一般に、最後すなわち最上のネールエナメル層は、架橋したポリマーを有する層である。
【００６１】
すべての態様において、ネールエナメル片は、好ましくは、閉じられた気密の封筒または包装で販売される。好ましくは、包装は、プラスチックから製造される。また好ましくは、包装は、その中に、マスター片から容易に除きうるためにそれらの間に切り取り点線を有する予め形成されたネールエナメルフィルムを多数有する細長いマスター片を有する。それぞれのマスター片は、実質的に平らである。それぞれの個々のネールエナメルフィルムは、手の指の爪または足の指の爪の形状を有する。
【００６２】
付着では、ユーザーは、包装内のマスターネール片からネールエナメル片を取りだし、そしてアセテート保護バリヤーを除く。ユーザーは、次に基体からネールエナメルフィルムを取り出す。基体には、好ましくは、その離脱を助けるために引き離し補助具が設けられる。ネールエナメルフィルムの末端または縁は、次に爪の形状に精密に対応するように形を整えられる。次に、ネールエナメルフィルムは、爪の上にネールエナメルフィルムを強く押すことによって爪に確保される。
【００６３】
前述が本発明の例示に過ぎないことを理解すべきである。種々の代替および改変は、本発明の範囲から離れることなく当業者により考え出すことができる。従って、本発明は、請求の範囲の範囲に入るすべての代替、改変および変化を含むことを目的とする。
【国際調査報告】
2008525157.tif 000002